"ニッケルと、長周期型周期律表2~5及び12~15族の金属元素からなる群から選ばれる少なくとも1種の金属酸化物及び/又は複合酸化物である添加物質とを含む触媒であって、ニッケルの算出比表面積S2と当該触媒の比表面積S1との比S2/S1が、0.50~0.85であることを特徴とするアンモニア分解用触媒。前記添加物質がアルミナ、シリカ、ジルコニア、アルカリ土類金属酸化物及びランタノイド系金属酸化物からなる群から選ばれる少なくとも一種の金属酸化物及び/又は複合酸化物である請求項1記載のアンモニア分解用触媒。ニッケルを触媒全量に対して55~95質量含有する請求項1又は2記載のアンモニア分解用触媒。請求項1~3のいずれか1項に記載のアンモニア分解用触媒の製造方法であって、ニッケルの水溶性塩と添加物質前駆体の水溶性塩とを水に溶解し、アルカリ性化合物によりニッケル及び添加物質前駆体の沈殿物を生成させた後、ろ過、水洗、乾燥、熱処理することを特徴とするアンモニア分解用触媒の製造方法。請求項1~3のいずれか1項に記載のアンモニア分解用触媒の製造方法であって、ニッケル塩を水に加え水溶液を調製し、この水溶液にアルカリ性化合物を加えてニッケルを含有する微粒子を析出させて微粒子分散液を調製し、当該微粒子分散液を撹拌しながら前記添加物質の微粒子分散ゾル溶液を添加して、ニッケルを含有する微粒子と添加物質微粒子からなる沈殿物を生成させた後、この沈殿物をろ過、水洗、乾燥、熱処理することを特徴とするアンモニア分解用触媒の製造方法。請求項1~3のいずれか1項に記載の触媒を用いて、アンモニアを分解し水素を得ることを特徴とする水素製造方法。比表面積の高い担体を用いることで触媒活性点の数を増加させた形態の触媒系では、熱劣下による担体材料の比表面積低下に伴い、触媒活性点も減少し、触媒活性が低下することとなる。また、触媒活性点を増加させるために担体成分に対して多量の触媒成分を含浸担持しても触媒成分からなる粒子が凝集しやすくなるため、結果として触媒活性比表面積が増加しない。そのため、担体成分に含浸する触媒成分の含有量を増加させても含有量増加に見合った活性向上が得られず、含有量増加によりかえって触媒活性が低下し、十分な触媒活性を有する触媒を製造することが困難となっていた。このような従来触媒にみられる問題点を克服し、かつ、コスト面でも実用性に優れる高活性な触媒を開発することが求められている。上記課題を解決することができた本発明のアンモニア分解用触媒は、ニッケルと、長周期型周期律表2~5及び12~15族の金属元素からなる群から選ばれる少なくとも1種の金属酸化物及び/又は複合酸化物である添加物質とを含む触媒であって、ニッケルの算出比表面積S2と当該触媒の比表面積S1との比S2/S1が、0.50~0.85であることを特徴とする。前記添加物質はアルミナ、シリカ、ジルコニア、アルカリ土類金属酸化物及びランタノイド系金属酸化物からなる群から選ばれる少なくとも一種の金属酸化物及び/又は複合酸化物が好ましい。前記触媒は、ニッケルを触媒全量に対して55~95質量含有することが好ましい。本発明のアンモニア分解用触媒の製造方法の態様は、ニッケルの水溶性塩と添加物質前駆体の水溶性塩とを水に溶解し、アルカリ性化合物によりニッケル及び添加物質前駆体の沈殿物を生成させた後、ろ過、水洗、乾燥、熱処理する態様;ニッケル塩を水に加え水溶液を調製し、この水溶液にアルカリ性化合物を加えてニッケルを含有する微粒子を析出させて微粒子分散液を調製し、当該微粒子分散液を撹拌しながら前記添加物質の微粒子分散ゾル溶液を添加して、ニッケルを含有する微粒子と添加物質微粒子からなる沈殿物を生成させた後、この沈殿物をろ過、水洗、乾燥、熱処理する態様;が好ましい。本発明には、上記アンモニア分解用触媒を用いて、アンモニアを分解し水素を得る水素製造方法も含まれる。本発明のアンモニア分解用触媒は、活性成分であるニッケルの含有量を高めた場合であっても、ニッケルの算出比表面積S2が当該触媒の比表面積S1に対して0.50~0.85S2/S1とニッケルの算出比表面積S2が高く保持できる。そのため、コスト面で実用上の問題を抱える貴金属系触媒を用いることなく、アンモニア分解反応に対して高活性を示し、効率良くアンモニアを水素と窒素に分解することができる。本発明にかかる触媒はアンモニアを分解し水素を製造するために用いる触媒である。当該触媒はニッケルと、長周期型周期律表2~5及び12~15族の金属元素からなる群から選ばれる少なくとも1種の金属酸化物及び/又は複合酸化物である添加物質とを含む。ニッケルの状態は、金属、酸化物、それらの混合物の何れであってもよく、好ましくは金属状態である。触媒中のニッケルの含有率は、ニッケル金属換算と添加物質酸化物換算との合計質量合計100質量に対して55~95質量が好ましく、より好ましくは60~90質量、さらに好ましくは67~85質量である。ニッケルの含有率が、55質量未満では十分なアンモニア分解活性が得られないことがあり、95質量を超えるとニッケル量に対して添加物質が不足し、ニッケルの凝集が進み耐熱性が低下する恐れがある。前記添加物質は、長周期型周期律表2~5及び12~15族の金属元素からなる群から選ばれる少なくとも1種の金属酸化物及び/又は複合酸化物であり、好ましくはアルミナ、シリカ、ジルコニア、アルカリ土類金属酸化物及びランタノイド系金属酸化物からなる群から選ばれる少なくとも1種の金属酸化物及び/又は複合酸化物である。当該複合酸化物とは、個々の金属酸化物の単純な物理混合物でなく、セリアジルコニア固溶体、シリカアルミナ等に例示されるように各構成金属元素が原子レベルで複合化し、個々の金属酸化物の単純物理混合物と比較して構造及び物性面で異なる特性を示す状態にあるものを指す。本発明のアンモニア分解用触媒は、前記ニッケルの算出比表面積S2の触媒の比表面積S1に対する比S2/S1は0.50以上、好ましくは0.55以上、より好ましくは0.60以上であり、0.85以下、好ましくは0.80以下、より好ましくは0.75以下である。前記比S2/S1が0.50未満では、触媒におけるニッケルの算出比表面積が少なく十分な活性が得られないことがあり、0.85を超えると耐熱性が低下し、耐久性が低下する場合がある。前記ニッケルの算出比表面積S2は、当該触媒の比表面積から添加物質由来の比表面積分を減じることにより算出される。添加物質のみからなる粉体は、添加物質前駆体から当該触媒調製手順と同様に作製する。得られた添加物質のみからなる粉体について、窒素ガスを用いたBET法により比表面積Sbを測定する。当該触媒の比表面積S1から当該触媒に含まれる添加物質由来の比表面積分Sb×当該触媒中の添加物質の質量含有率を減じて当該ニッケルの算出比表面積S2を得ることができる。本発明のアンモニア分解用触媒は、前記ニッケルの算出比表面積S2が、20m2/g以上であることが好ましく、より好ましくは25m2/g以上、さらに好ましくは30m2/g以上である。前記ニッケルの算出比表面積が20m2/g以上であれば、アンモニア分解用触媒の触媒活性がより向上する。ニッケルの算出比表面積S2は大きいほど好ましいが、触媒調製法の改良等によって増加できる値にも限界があり、実際的には250m2/g以下が好ましく、より好ましくは200m2/g以下、さらに好ましくは150m2/g以下である。本発明のアンモニア分解用触媒の比表面積S1は、10~500m2/gが好ましく、より好ましくは20~450m2/g、さらに好ましくは、25~400m2/g、さらに好ましくは、30~350m2/gである。触媒の比表面積S1が10m2/g以上であれば、触媒性能がより向上し、500m2/g以下であれば、触媒の強度が良好となる。アンモニア分解用触媒の比表面積は、窒素ガスを用いたBET法により測定する。本発明のアンモニア分解用触媒の形状は、粉体、球状、ペレット、サドル型、円筒型、板状、ハニカム状等、種々の形状のものを用いることができる。本発明にかかる触媒の製造方法の一例を示す。なお、本発明の効果を奏するものであれば以下の触媒製造方法に限定されるものではない。本発明の触媒の製造方法としては、例えば、1ニッケル塩を水に加え水溶液を調製し、この水溶液にアルカリ性化合物を加えてニッケルを含有する微粒子例えば、ニッケル水酸化物微粒子を析出させ微粒子分散液を調製する。この微粒子分散液を撹拌しながら、添加物質の微粒子分散ゾル溶液を添加して、ニッケルを含有する微粒子例えば、ニッケル水酸化物微粒子と添加物質微粒子からなる沈殿物を生成させる。その後、この沈殿物を、ろ過により取り出し、水洗、乾燥、熱処理例えば、還元性雰囲気下での熱処理して触媒を得る方法;2添加物質前駆体の水溶性塩とニッケルの水溶性塩とを水に加え十分に混合した後、アルカリ性化合物を加えニッケルと添加物質前駆体とを含有する微粒子例えば、水酸化物微粒子の沈殿物を生成させる。その後、この沈殿物をろ過により取り出し、ろ過、水洗、乾燥、熱処理例えば、還元性雰囲気下での熱処理して触媒を得る方法;3アルカリ性化合物を加えたアルカリ性水溶液を調製する。撹拌したアルカリ性水溶液中に添加物質前駆体の水溶性塩とニッケルの水溶性塩を含む混合水溶液を追加して、ニッケルを含む微粒子例えば、ニッケル水酸化物微粒子と添加物質前駆体の微粒子からなる沈殿物を生成させる。その後、この沈殿物をろ過により取り出し、水洗、乾燥、熱処理例えば、還元性雰囲気下での熱処理して触媒を得る方法;が挙げられる。上記製造方法において、熱処理は、空気雰囲気下での焼成;窒素、アルゴン等の不活性ガス雰囲気下での熱処理;水素等の還元性ガスを含む還元性ガス雰囲気下での還元を含む。また、触媒は使用に際して還元処理をすることが好ましい。還元方法としては、水素ガス等の還元性ガスと接触させる通常の方法を採用することができる。水素ガスを用いた還元処理を行う場合、還元条件は300~750°C、好ましくは400~650°Cで、30分~2時間処理するものである。なお、水素製造時、原料ガスが酸素ガスを含む場合、アンモニア分解反応とともにアンモニア燃焼反応が進行するが、このアンモニア燃焼反応によって触媒温度が直ちに上昇し、アンモニア分解により生成した水素によって触媒が還元される。そのため、原料ガスが酸素ガスを含む場合には、アンモニア分解用触媒について、使用前の還元処理を施さなくとも使用できる場合がある。ニッケルの原料は、最終的に還元処理により金属ニッケルを生成するものであれば何れの化合物でも使用することが可能であるが、好ましくは水溶性の化合物である硝酸ニッケル六水和物、酢酸ニッケル四水和物、塩化ニッケル六水和物である。添加物質の原料は最終的に熱処理により金属酸化物及び/又は複合酸化物を生成するものであれば何れの化合物でも使用することが可能であり、好ましくは水溶性の化合物である各種金属の硝酸塩、酢酸塩、塩化物、硫酸塩を使用することができる。前記アルカリ性化合物としては、例えば、アンモニア、炭酸アンモニウム、水酸化テトラメチルアンモニウム等のアンモニア系化合物;水酸化カリウム等のアルカリ金属水酸化物;等が挙げられる。本発明にかかるアンモニア分解用触媒を用いた水素製造方法は、当該触媒を用いてアンモニアガスを分解し水素を製造するものである。原料ガスは、アンモニアガスであるが、本発明の効果を阻害しないものであれば、他のガスを加えることができ、例えば窒素、アルゴン、ヘリウム、一酸化炭素、酸素である。特に、原料ガスが酸素を含む場合、アンモニアガスやアンモニア分解反応で生成した水素の一部を燃焼し、その燃焼熱をアンモニア分解反応の反応熱として使用するオートサーマルリフォーマーによるアンモニア分解を行うことができる。この場合、アンモニアに対する酸素のモル比酸素/アンモニアは、0.75未満とする必要がある。また、アンモニア分解により得られる水素量と、燃焼反応による燃焼熱とを両立させる観点から、モル比酸素/アンモニアは0.05以上が好ましく、より好ましくは0.1以上、さらに好ましくは0.12以上であり、0.5以下が好ましく、より好ましくは0.3以下である。アンモニアの分解反応は、反応温度が300~900°C、好ましくは400~700°Cであり、反応圧力は0.002~2MPa、好ましくは0.004~1MPaである。反応ガス原料ガス導入時の空間速度は1,000~500,000hr1、好ましくは1,000~200,000hr1である。また、触媒を使用するに際して、事前に前処理することもできる。適した処理条件で前処理することにより触媒の状態を反応中の状態に近いものとすることができ、本前処理を施すことにより当初から定常的な反応状態での運転が可能になる。前処理としては、例えば、窒素ガスを反応条件で一定時間触媒に流通させることである。以下に実施例を挙げて本発明をより具体的に説明するが、本発明は、下記実施例によって限定されるものではなく、前後記の趣旨に適合しうる範囲で適宜変更して実施することも可能であり、それらはいずれも本発明の技術的範囲に包含される。製造例134.9gの硝酸ニッケル六水和物と25.7gの硝酸アルミニウム九水和物を500mLの純水に溶解させ、硝酸ニッケルと硝酸アルミニウムの混合水溶液を調製した水溶液A1。別途、42.7gの炭酸アンモニウムを1.0Lの純水に溶解させた水溶液B1を調製した。常温下で激しく撹拌した水溶液B1に水溶液A1を滴下し、沈殿物を生成させた。その後、当該沈殿物をろ過回収し、水洗後、150°Cで一晩乾燥させた。乾燥後の沈殿物を粉砕し、管状炉に充填して10体積水素ガス窒素希釈を用いて650°Cで一時間還元して、ニッケルとアルミナからなる触媒1を得た。得られた触媒1のニッケル含有率は67質量、アルミナの含有量は33質量であった。製造例281.4gの硝酸ニッケル六水和物と23.4gの硝酸アルミニウム九水和物を500mLの純水に溶解させ、硝酸ニッケルと硝酸アルミニウムの混合水溶液を調製した水溶液A2。別途、327gの25質量水酸化テトラメチルアンモニウム水溶液を1.5Lの純水に溶解させた水溶液B2を調製した。常温下で激しく撹拌した水溶液B2に水溶液A2を滴下し、沈殿物を生成させた。その後、当該沈殿物をろ過回収し、水洗後、150°Cで一晩乾燥させた。乾燥後の沈殿物を粉砕し、管状炉に充填して10体積水素ガス窒素希釈を用いて450°Cで一時間還元して、ニッケルとアルミナからなる触媒2を得た。得られた触媒2のニッケル含有率は84質量、アルミナの含有率は16質量であった。製造例334.9gの硝酸ニッケル六水和物と21.8gの硝酸マグネシウム六水和物を500mLの純水に溶解させ、硝酸ニッケルと硝酸マグネシウムの混合水溶液を調製した水溶液A3。別途、57.6gの水酸化カリウムを1.0Lの純水に溶解させた水溶液B3を調製した。常温下で激しく撹拌した水溶液B3に水溶液A3を滴下し、沈殿物を生成させた。当該沈殿物をろ過し、十分に水洗した後、150°Cで一晩乾燥させた。乾燥後の沈殿物をさらに焼成炉にて650°Cで3時間焼成した。焼成後の固体を粉砕し、管状炉に充填して10体積水素ガス窒素希釈を用いて650°Cで一時間還元して、ニッケルとマグネシアからなる触媒3を得た。得られた触媒3のニッケル含有率は67質量、マグネシアの含有率は33質量であった。製造例4150°Cで一晩乾燥させたγ-アルミナStremChemicalsInc.製粉体を粉砕し、当該粉体20gに、24.8gの硝酸ニッケル六水和物を50mLの純水に溶解させた水溶液を加え、撹拌しながら加熱して水分を蒸発させて乾燥物を得た。得られた乾燥物を、さらに150°Cで一晩乾燥後、粉砕して管状炉に充填し、10体積水素ガス窒素希釈を用いて450°Cで一時間還元してニッケルとγ-アルミナからなる触媒4を得た。得られた触媒4のニッケル含有量は、20質量であった。製造例523.3gの硝酸ニッケル六水和物、25.0gの硝酸アルミニウム九水和物、及び7.6gの硝酸ランタン六水和物を500mLの純水に溶解させ、硝酸ニッケル、硝酸アルミニウム、及び硝酸ランタンの混合水溶液を調製した水溶液A4。別途、39.6gの炭酸アンモニウムを1.0Lの純水に溶解させた水溶液B4を調製した。常温下で激しく撹拌した水溶液B4に水溶液A4を滴下し、沈殿物を生成させた。その後、当該沈殿物をろ過回収し、水洗後、150°Cで一晩乾燥させた。乾燥後の沈殿物を粉砕し、管状炉に充填して10体積水素ガス窒素希釈を用いて650°Cで一時間還元して、ニッケル、アルミナ、及び酸化ランタンからなる触媒5を得た。得られた触媒5のニッケル、アルミナ、及び酸化ランタンの含有率は、それぞれ43質量、31質量、及び26質量であった。製造例6105.0gの硝酸アルミニウム九水和物を500mLの純水に溶解させた水溶液A5。別途、80.6gの炭酸アンモニウムを1.5Lの純水に溶解させた水溶液B5を調製した。常温下で激しく撹拌した水溶液B5に水溶液A5を滴下し、沈殿物を生成させた。その後、当該沈殿物をろ過回収し、水洗後、150°Cで一晩乾燥させた。乾燥後の沈殿物を粉砕し、管状炉に充填して10体積水素ガス窒素希釈を用いて650°Cで一時間還元処理してアルミナからなる粉体1を得た。製造例793.8gの硝酸アルミニウム九水和物を500mLの純水に溶解させた水溶液A6。別途、684gの25質量水酸化テトラメチルアンモニウム水溶液を1.5Lの純水に溶解させた水溶液B6を調製した。常温下で激しく撹拌した水溶液B6に水溶液A6を滴下し、沈殿物を生成させた。その後、当該沈殿物をろ過回収し、水洗後、150°Cで一晩乾燥させた。乾燥後の沈殿物を粉砕し、管状炉に充填して10体積水素ガス窒素希釈を用いて450°Cで一時間還元してアルミナからなる粉体2を得た。製造例8102.6gの硝酸マグネシウム六水和物を500mLの純水に溶解させた水溶液A7。別途、112.2gの水酸化カリウムを2Lの純水に溶解させた水溶液B7を調製した。常温下で激しく撹拌した水溶液B7に水溶液A7を滴下し、沈殿物を生成させた。当該沈殿物をろ過し、十分に水洗した後、150°Cで一晩乾燥させた。乾燥後の沈殿物をさらに焼成炉にて650°Cで3時間焼成した。焼成後の固体を粉砕し、管状炉に充填して10体積水素ガス窒素希釈を用いて650°Cで一時間還元処理してマグネシアからなる粉体3を得た。製造例9製造例4で使用したγ-アルミナStremChemicalsInc.製を粉砕後、当該粉体を管状炉に充填し、10体積水素ガス窒素希釈を用いて450°Cで一時間還元処理してγ-アルミナからなる粉体4を得た。製造例1025.0gの硝酸アルミニウム九水和物と7.6gの硝酸ランタン六水和物を500mLの純水に溶解させ、硝酸アルミニウムと硝酸ランタンの混合水溶液を調製した水溶液A8。別途、24.3gの炭酸アンモニウムを1.0Lの純水に溶解させた水溶液B8を調製した。常温下で激しく撹拌した水溶液B8に水溶液A8を滴下し、沈殿物を生成させた。その後、当該沈殿物をろ過回収し、水洗後、150°Cで一晩乾燥させた。乾燥後の沈殿物を粉砕し、管状炉に充填して10体積水素ガス窒素希釈を用いて650°Cで一時間還元して、アルミナと酸化ランタンからなる粉体5を得た。製造例1152.5gの硝酸ニッケル六水和物、3.1gの硝酸ランタン六水和物、及び14.19gのジルコゾール登録商標ZN第一稀元素化学工業株式会社製、オキシ硝酸ジルコニウム水溶液:酸化ジルコニウムとして25質量含有を720mLの純水に溶解させ、硝酸ニッケル、硝酸ランタン、及びオキシ硝酸ジルコニウムの混合水溶液を調製した水溶液A9。別途、63.0gの炭酸カリウムを360mLの純水に溶解させた水溶液B9を調製した。常温下で激しく撹拌した水溶液B9に水溶液A9を滴下し、沈殿物を生成させた。その後、当該沈殿物をろ過回収し、水洗後、110°Cで乾燥させた。乾燥後の沈殿物を粉砕し、窒素雰囲気中、600°Cで3時間焼成してニッケル、ランタン及びジルコニアの酸化物を得た。さらに管状炉に充填し、10体積水素ガス窒素希釈を用いて600°Cで一時間還元して触媒6を得た。窒素ガスを用いたBET法で測定した触媒6の比表面積S1は、84.5m2/gであった。得られた触媒6のニッケル含有率は74質量であった。また、触媒6のニッケルの算出比表面積S2を算出するために、添加物質であるランタンジルコニアのみからなる粉体6を調製した。具体的には、まず4.3gの硝酸ランタン六水和物と19.7gのジルコゾールZNを240mLの純水に溶解させ、硝酸ランタンとオキシ硝酸ジルコニウムの混合水溶液を調製した水溶液a9。別途、21.5gの炭酸カリウムを120mLの純水に溶解させた水溶液b9を調製した。常温下で激しく撹拌した水溶液b9に水溶液a9を滴下し、沈殿物を生成させた。その後、当該沈殿物をろ過回収し、水洗後、110°Cで乾燥させた。乾燥後の沈殿物を粉砕し、窒素雰囲気中、600°Cで3時間焼成してランタンとジルコニアの酸化物を得た。さらに管状炉に充填し、10体積水素ガス窒素希釈を用いて600°Cで一時間還元して粉体6を得た。窒素ガスを用いたBET法で測定した粉体6の比表面積は108.8m2/gであった。<触媒の比表面積測定法>触媒の比表面積は、窒素ガスを用いたBET法により測定した。<ニッケルの比表面積算出法>ニッケルの算出比表面積は、触媒の比表面積から添加物質由来の比表面積分を減じることにより算出した。触媒中の添加物質由来の比表面積は、以下のようにして求めた。具体的には、各製造例で使用した添加物質前駆体のみを用いて、その製造例における触媒調製手順と同様に、添加物質のみからなる粉体を調製した。得られた添加物質のみからなる粉体について、窒素ガスを用いたBET法により比表面積Sbを測定した。下記式により触媒中の添加物質由来の比表面積を算出した。触媒中の添加物質由来の比表面積=Sb×当該触媒中の添加物質の質量含有率<アンモニア分解反応>10mmφのSUS316製反応管を用い、製造例で調製した触媒1~6を0.8mL充填して水蒸気共存下でのアンモニア分解反応を行った。常圧下、SV=21,000hr1とし、電気炉で反応管を加熱し、各電気炉設定温度でのアンモニア分解率を測定した。アンモニア分解反応は、触媒に供給する入口ガス組成をアンモニア48.3体積、水蒸気17.3体積及び残部窒素として実施した。アンモニア分解率は、入口に供給しているアンモニア流速V1、窒素流速V2及び触媒層出口ガス中に含まれる水蒸気及び未反応アンモニアをトラップした後のガス流速V3から下記式により算出した。なお、触媒の前処理として窒素で希釈した10水素を毎分100mlで流通しながら450°Cで1時間還元を行ってから水蒸気共存下でのアンモニア分解反応を実施した。反応結果を表2に示す。アンモニア分解率=100×V3-V2×0.5/V1表2から分かるように触媒調製が共沈法であってもニッケルが表面に多く存在する本発明にかかる触媒ができるとは限らない。また単に触媒自体の比表面積が大きいものを使用したとしてもニッケルが触媒表面広く分散するとは限らないものである。即ち、S2/S1が少し異なるだけであってもアンモニア分解率に著しい差異を生じさせることも容易に理解でき、S2/S1の要素は触媒に与える影響は大きいものである。<酸素共存下でのアンモニア分解反応>10mmφのSUS316製反応管を用い、製造例3、4で調製した触媒3、4を0.8mL充填して酸素共存下でのアンモニア分解反応を行った。常圧下、SV=36,000hr1とし、電気炉で反応管を加熱し、電気炉設定温度350°Cでのアンモニア分解率を測定した。アンモニア分解反応は、触媒に供給する入口ガス組成をアンモニア29体積、酸素4.9体積及び残部窒素として実施した。アンモニア分解率は、入口に供給しているアンモニア流速F1、触媒出口ガス中の未反応アンモニアをホウ酸水溶液で一定時間捕集し、当該捕集液に含まれるアンモニア濃度を陽イオンクロマトグラフで定量分析して出口ガス中のアンモニア流速F2を求め、下記式により算出した。なお、触媒の前処理として窒素で希釈した10水素を毎分100mlで流通しながら450°Cで1時間還元を行ってから水蒸気共存下でのアンモニア分解反応を実施した。反応結果を表3に示す。アンモニア分解率=100-{100×F2/F1}"